【手続補正書】
【提出日】平成28年9月5日(2016.9.5)
【手続補正１】
【補正対象書類名】明細書
【補正対象項目名】０１１３
【補正方法】変更
【補正の内容】
【０１１３】
【表１１】
2015528527.tif 000001
以下、本明細書に記載の主な発明について列記する。
（１）  ポリアミド充填ＥＶＡコポリマー組成物を含むポリマーブレンドであって、前記ポリアミド充填ＥＶＡコポリマー組成物は、
（ａ）１種以上のＥＶＡコポリマーを含む、約４０ｗｔ％〜約９５ｗｔ％のＥＶＡコポリマー成分であって、前記ＥＶＡコポリマーは少なくとも４０重量％の共重合酢酸ビニルモノマー単位を含む、ＥＶＡコポリマー成分と、
（ｂ）少なくとも１６０℃の溶融ピーク温度を有する１種以上のポリアミドを含む、約５ｗｔ％〜約６０ｗｔ％のポリアミド成分と
から本質的になり、ここで、ｉ）前記ポリアミド充填ＥＶＡコポリマー組成物は、５〜２００のＡＳＴＭ  Ｄ１６４６に従って測定されるムーニー粘度（ＭＬ  １＋４、１００℃）を有し、ｉｉ）前記ＥＶＡコポリマー成分およびポリアミド成分の前記重量パーセントは、前記ポリアミド充填ＥＶＡコポリマー組成物中の前記ＥＶＡコポリマーおよびポリアミドを合わせた重量に基づくものである、ポリマーブレンド。
（２）  前記ＥＶＡコポリマー組成物が、約６０ｗｔ％〜約９０ｗｔ％の前記ＥＶＡ成分と、１０ｗｔ％〜４０ｗｔ％の前記ポリアミド成分とから本質的になる、（１）に記載のポリマーブレンド。
（３）  前記ポリアミド充填ＥＶＡコポリマー組成物の前記ムーニー粘度が、約１０〜約１５０である、（１）に記載のポリマーブレンド。
（４）  （ａ）（ｉ）１種以上のＥＶＡコポリマーを含む、４０〜９５ｗｔ％のＥＶＡコポリマー成分であって、前記ＥＶＡコポリマーは少なくとも４０重量％の共重合酢酸ビニル単位を含む、ＥＶＡコポリマー成分と、
（ｉｉ）少なくとも１６０℃の溶融ピーク温度を有する１種以上のポリアミドを含む、５〜６０ｗｔ％のポリアミド成分と
を含むポリアミド充填ＥＶＡコポリマー組成物であって、ｉ）前記ポリアミド充填ＥＶＡコポリマー組成物は、ＡＳＴＭ  Ｄ１６４６に従って測定される場合に５〜２００のムーニー粘度（ＭＬ  １＋４、１００℃）を有し、ｉｉ）前記ＥＶＡコポリマー成分およびポリアミド成分の前記重量パーセントは、前記ポリアミド充填ＥＶＡコポリマー組成物中の前記ＥＶＡコポリマーおよびポリアミドを合わせた重量に基づくものである、ポリアミド充填ＥＶＡコポリマー組成物と、
（ｂ）過酸化物硬化剤と
を含む、硬化性ポリアミド充填ＥＶＡコポリマー組成物。
（５）  前記ポリアミドが、約１８０℃〜２６０℃の溶融ピーク温度を有する、（４）に記載の硬化性組成物。
（６）  前記組成物が、２４分間１７７℃の条件でＡＳＴＭ  Ｄ５２８９−０７ａに従ってローターレス加硫計で試験される場合に少なくとも２．５ｄＮ−ｍのトルクの増加（ＭＨ−ＭＬ）を有する、（４）に記載の硬化性組成物。
（７）  約６０ｗｔ％〜９０ｗｔ％の前記ＥＶＡ成分と、約１０ｗｔ％〜４０ｗｔ％の前記ポリアミド成分とを含む、（４）に記載の硬化性組成物。
（８）  ポリアミド充填ＥＶＡコポリマー組成物の製造方法であって、前記方法は、
（ａ）少なくとも４０重量％の酢酸ビニルモノマーを含むＥＶＡコポリマーから本質的になる１種以上のＥＶＡコポリマーと、少なくとも１６０℃の溶融ピーク温度を有する１種以上のポリアミドとを供給する工程と、
（ｂ）前記１種以上のＥＶＡコポリマーと前記１種以上のポリアミドとを、前記１種以上のポリアミドの前記溶融ピーク温度よりも高い温度で混合し、前記１種以上のＥＶＡコポリマー内に前記１種以上のポリアミドを分散させる工程であって、前記１種以上のＥＶＡコポリマーおよび１種以上のポリアミドはブレンド中のＥＶＡコポリマーおよびポリアミドの総量に基づき５〜６０ｗｔ％のポリアミドを含むポリアミド充填ＥＶＡコポリマー組成物を形成するのに十分な量で存在する工程と、
（ｃ）前記１種以上のポリアミドの結晶化ピーク温度よりも低い温度まで前記ポリアミド充填ＥＶＡコポリマー組成物を冷却し、それにより、ＡＳＴＭ  Ｄ１６４６に従って測定される場合に５〜２００のムーニー粘度（ＭＬ  １＋４、１００℃）を有するポリアミド充填ＥＶＡコポリマー組成物を形成する工程と
を含む、方法。
（９）  前記ポリアミド充填ＥＶＡコポリマー組成物が前記１種以上のポリアミドの前記結晶化ピーク温度よりも低く冷却された後に、前記コポリマー組成物に過酸化物硬化剤を添加する工程をさらに含み、前記添加は１６０℃未満の温度で行われる、（８）に記載の方法。
（１０）  前記ポリアミドが、約１８０℃〜２６０℃の溶融ピーク温度を有する、（９）に記載の方法。
（１１）  ＥＶＡエラストマー組成物を調製するための方法であって、
（ａ）以下の工程：
（ｉ）ｉ）少なくとも４０重量％の共重合酢酸ビニルモノマー単位を含む１種以上のＥＶＡコポリマーと、ｉｉ）少なくとも１６０℃の溶融ピーク温度を有する１種以上のポリアミドとを供給する工程；
（ｉｉ）前記１種以上のＥＶＡコポリマーと１種以上のポリアミドとを前記１種以上のポリアミドの前記溶融ピーク温度よりも高い温度で混合し、前記１種以上のＥＶＡコポリマー内に前記１種以上のポリアミドを分散させる工程であって、前記１種以上のＥＶＡコポリマーおよび１種以上のポリアミドはポリアミド充填ＥＶＡコポリマー組成物中のＥＶＡコポリマーおよびポリアミドの総重量に基づき５〜６０ｗｔ％の１種以上のポリアミドを含むポリアミド充填ＥＶＡコポリマー組成物を形成するのに十分な量で存在する工程；ならびに
（ｉｉｉ）前記１種以上のポリアミドの結晶化ピーク温度よりも低い温度まで前記ポリアミド充填ＥＶＡコポリマー組成物を冷却し、それによりＡＳＴＭ  Ｄ１６４６に従って測定される場合に５〜２００のムーニー粘度（ＭＬ  １＋４、１００℃）を有するポリアミド充填ＥＶＡコポリマー組成物を形成する工程
を含む方法によって調製されたポリアミド充填ＥＶＡコポリマー組成物を供給する工程と、
（ｂ）前記冷却されたポリアミド充填ＥＶＡコポリマー組成物に１６０℃未満の温度で過酸化物硬化剤を添加して、硬化性ポリアミド充填ＥＶＡコポリマー組成物を形成する工程と、
（ｃ）前記硬化性ポリアミド充填ＥＶＡコポリマー組成物を約２〜６０分間約１６０℃〜約２２０℃の温度に曝露することにより前記硬化性ポリアミド充填ＥＶＡコポリマー組成物を硬化させて、ＡＳＴＭ  Ｄ  ２２４０−０６（１秒後の読み取り）に従って測定される場合に４０より高いショアーＡ硬度を有するＥＶＡエラストマー組成物を形成する工程と
を含む、方法。
（１２）  前記ポリアミドが、約１８０℃〜２６０℃の溶融ピーク温度を有する、（１１）に記載の方法。
（１３）  前記ＥＶＡ成分が、前記ＥＶＡコポリマー成分およびポリアミド成分の合計の６０〜９０重量パーセントを構成し、前記ポリアミド成分が１０〜４０重量パーセントを構成する、（１２）に記載の方法。
（１４）  硬化性ＥＶＡコポリマー組成物であって、
（ａ）（ｉ）少なくとも４０重量％の共重合酢酸ビニルモノマー単位を含む１種以上のＥＶＡコポリマーを含む、４０〜９５ｗｔ％のＥＶＡコポリマー成分と、
（ｉｉ）少なくとも１６０℃の溶融ピーク温度を有する１種以上のポリアミドを含む、５〜６０ｗｔ％のポリアミド成分と
を含むポリマーブレンド組成物であって、前記ポリマーブレンドは、ＡＳＴＭ  Ｄ１６４６に従って測定される場合に、５〜２００のムーニー粘度（ＭＬ  １＋４、１００℃）を有し、前記ＥＶＡコポリマー成分およびポリアミド成分の前記重量パーセントは、前記ブレンド組成物中の前記ＥＶＡコポリマーおよびポリアミドを合わせた重量に基づくものである、ポリマーブレンド組成物と、
（ｂ）過酸化物硬化剤と、
（ｃ）強化充填剤であって、前記強化充填剤は、前記強化充填剤の不在以外は同一の組成のものであるコントロール組成物のショアーＡ硬度と比較して約２０ポイント以下の硬化ＥＶＡコポリマー組成物のショアーＡ硬度の上昇をもたらす量で前記硬化性ＥＶＡコポリマー組成物中に存在し、ここで、ｉ）前記硬化性ＥＶＡコポリマー組成物およびコントロール組成物は、１ｍｍ〜２．５ｍｍの厚さの試験片に形成され、前記試験片は少なくとも１０ＭＰａの圧力において、密閉金型中、１０分間、１７５℃の温度へ曝露することによって硬化され、次いで前記金型から取り出され、３０分間、１７５℃の温度で熱風炉において後硬化され、ｉｉ）前記後硬化ＥＶＡコポリマー組成物および前記後硬化コントロール組成物のショアーＡ硬度がＡＳＴＭ  Ｄ  ２２４０−０６（１秒読み取り）に従って測定され、ならびにｉｉｉ）前記硬化ＥＶＡコポリマー組成物は、４０より高いショアーＡ硬度を有する、強化充填剤と
を含む、硬化性ＥＶＡコポリマー組成物。
（１５）  前記強化充填剤が、カーボンブラックである、（１４）に記載の組成物。
（１６）  相溶化剤をさらに含む、（４）に記載の組成物。
（１７）  前記強化充填剤が、前記強化充填剤の不在以外は同一の組成のものであるコントロール組成物のショアーＡ硬度と比較して約１０ポイント以下の硬化ＥＶＡコポリマー組成物のショアーＡ硬度の上昇をもたらす量で前記硬化性ＥＶＡコポリマー組成物中に存在し、ここで、ｉ）前記硬化性ＥＶＡコポリマー組成物およびコントロール組成物は、１ｍｍ〜２．５ｍｍの厚さの試験片に形成され、前記試験片は少なくとも１０ＭＰａの圧力において、密閉金型中、１０分間、１７５℃の温度へ曝露することによって硬化され、次いで、前記金型から取り出され、３０分間、１７５℃の温度で熱風炉において後硬化され、ｉｉ）前記後硬化ＥＶＡコポリマー組成物および前記後硬化コントロール組成物のショアーＡ硬度がＡＳＴＭ  Ｄ  ２２４０−０６（１秒読み取り）に従って測定され、ならびにｉｉｉ）前記硬化ＥＶＡコポリマー組成物は、４０より高いショアーＡ硬度を有する、（１４）に記載の組成物。
（１８）  前記ＥＶＡ成分が、少なくとも４５重量パーセントの酢酸ビニルを含む、（６）に記載の組成物。
（１９）  前記ＥＶＡ成分が、少なくとも５０重量パーセントの酢酸ビニルを含む、（６）に記載の組成物。
（２０）  約８０以下のショアーＡ硬度を有する、（１４）に記載の組成物。
【手続補正２】
【補正対象書類名】特許請求の範囲
【補正対象項目名】全文
【補正方法】変更
【補正の内容】
【特許請求の範囲】
【請求項１】
ポリアミド充填ＥＶＡコポリマー組成物を含むポリマーブレンドであって、前記ポリアミド充填ＥＶＡコポリマー組成物は、
（ａ）１種以上のＥＶＡコポリマーを含む、約４０ｗｔ％〜約９５ｗｔ％のＥＶＡコポリマー成分であって、前記ＥＶＡコポリマーは少なくとも４０重量％の共重合酢酸ビニルモノマー単位を含む、ＥＶＡコポリマー成分と、
（ｂ）少なくとも１６０℃の溶融ピーク温度を有する１種以上のポリアミドを含む、約５ｗｔ％〜約６０ｗｔ％のポリアミド成分と
から本質的になり、ここで、ｉ）前記ポリアミド充填ＥＶＡコポリマー組成物は、５〜２００のＡＳＴＭ  Ｄ１６４６に従って測定されるムーニー粘度（ＭＬ  １＋４、１００℃）を有し、ｉｉ）前記ＥＶＡコポリマー成分およびポリアミド成分の前記重量パーセントは、前記ポリアミド充填ＥＶＡコポリマー組成物中の前記ＥＶＡコポリマーおよびポリアミドを合わせた重量に基づくものである、ポリマーブレンド。
【請求項２】
（ａ）（ｉ）１種以上のＥＶＡコポリマーを含む、４０〜９５ｗｔ％のＥＶＡコポリマー成分であって、前記ＥＶＡコポリマーは少なくとも４０重量％の共重合酢酸ビニル単位を含む、ＥＶＡコポリマー成分と、
（ｉｉ）少なくとも１６０℃の溶融ピーク温度を有する１種以上のポリアミドを含む、５〜６０ｗｔ％のポリアミド成分と
を含むポリアミド充填ＥＶＡコポリマー組成物であって、ｉ）前記ポリアミド充填ＥＶＡコポリマー組成物は、ＡＳＴＭ  Ｄ１６４６に従って測定される場合に５〜２００のムーニー粘度（ＭＬ  １＋４、１００℃）を有し、ｉｉ）前記ＥＶＡコポリマー成分およびポリアミド成分の前記重量パーセントは、前記ポリアミド充填ＥＶＡコポリマー組成物中の前記ＥＶＡコポリマーおよびポリアミドを合わせた重量に基づくものである、ポリアミド充填ＥＶＡコポリマー組成物と、
（ｂ）過酸化物硬化剤と
を含む、硬化性ポリアミド充填ＥＶＡコポリマー組成物。
【請求項３】
ポリアミド充填ＥＶＡコポリマー組成物の製造方法であって、前記方法は、
（ａ）少なくとも４０重量％の酢酸ビニルモノマーを含むＥＶＡコポリマーから本質的になる１種以上のＥＶＡコポリマーと、少なくとも１６０℃の溶融ピーク温度を有する１種以上のポリアミドとを供給する工程と、
（ｂ）前記１種以上のＥＶＡコポリマーと前記１種以上のポリアミドとを、前記１種以上のポリアミドの前記溶融ピーク温度よりも高い温度で混合し、前記１種以上のＥＶＡコポリマー内に前記１種以上のポリアミドを分散させる工程であって、前記１種以上のＥＶＡコポリマーおよび１種以上のポリアミドはブレンド中のＥＶＡコポリマーおよびポリアミドの総量に基づき５〜６０ｗｔ％のポリアミドを含むポリアミド充填ＥＶＡコポリマー組成物を形成するのに十分な量で存在する工程と、
（ｃ）前記１種以上のポリアミドの結晶化ピーク温度よりも低い温度まで前記ポリアミド充填ＥＶＡコポリマー組成物を冷却し、それにより、ＡＳＴＭ  Ｄ１６４６に従って測定される場合に５〜２００のムーニー粘度（ＭＬ  １＋４、１００℃）を有するポリアミド充填ＥＶＡコポリマー組成物を形成する工程と
を含む、方法。
【請求項４】
ＥＶＡエラストマー組成物を調製するための方法であって、
（ａ）以下の工程：
（ｉ）ｉ）少なくとも４０重量％の共重合酢酸ビニルモノマー単位を含む１種以上のＥＶＡコポリマーと、ｉｉ）少なくとも１６０℃の溶融ピーク温度を有する１種以上のポリアミドとを供給する工程；
（ｉｉ）前記１種以上のＥＶＡコポリマーと１種以上のポリアミドとを前記１種以上のポリアミドの前記溶融ピーク温度よりも高い温度で混合し、前記１種以上のＥＶＡコポリマー内に前記１種以上のポリアミドを分散させる工程であって、前記１種以上のＥＶＡコポリマーおよび１種以上のポリアミドはポリアミド充填ＥＶＡコポリマー組成物中のＥＶＡコポリマーおよびポリアミドの総重量に基づき５〜６０ｗｔ％の１種以上のポリアミドを含むポリアミド充填ＥＶＡコポリマー組成物を形成するのに十分な量で存在する工程；ならびに
（ｉｉｉ）前記１種以上のポリアミドの結晶化ピーク温度よりも低い温度まで前記ポリアミド充填ＥＶＡコポリマー組成物を冷却し、それによりＡＳＴＭ  Ｄ１６４６に従って測定される場合に５〜２００のムーニー粘度（ＭＬ  １＋４、１００℃）を有するポリアミド充填ＥＶＡコポリマー組成物を形成する工程
を含む方法によって調製されたポリアミド充填ＥＶＡコポリマー組成物を供給する工程と、
（ｂ）前記冷却されたポリアミド充填ＥＶＡコポリマー組成物に１６０℃未満の温度で過酸化物硬化剤を添加して、硬化性ポリアミド充填ＥＶＡコポリマー組成物を形成する工程と、
（ｃ）前記硬化性ポリアミド充填ＥＶＡコポリマー組成物を約２〜６０分間約１６０℃〜約２２０℃の温度に曝露することにより前記硬化性ポリアミド充填ＥＶＡコポリマー組成物を硬化させて、ＡＳＴＭ  Ｄ  ２２４０−０６（１秒後の読み取り）に従って測定される場合に４０より高いショアーＡ硬度を有するＥＶＡエラストマー組成物を形成する工程と
を含む、方法。
【請求項５】
硬化性ＥＶＡコポリマー組成物であって、
（ａ）（ｉ）少なくとも４０重量％の共重合酢酸ビニルモノマー単位を含む１種以上のＥＶＡコポリマーを含む、４０〜９５ｗｔ％のＥＶＡコポリマー成分と、
（ｉｉ）少なくとも１６０℃の溶融ピーク温度を有する１種以上のポリアミドを含む、５〜６０ｗｔ％のポリアミド成分と
を含むポリマーブレンド組成物であって、前記ポリマーブレンドは、ＡＳＴＭ  Ｄ１６４６に従って測定される場合に、５〜２００のムーニー粘度（ＭＬ  １＋４、１００℃）を有し、前記ＥＶＡコポリマー成分およびポリアミド成分の前記重量パーセントは、前記ブレンド組成物中の前記ＥＶＡコポリマーおよびポリアミドを合わせた重量に基づくものである、ポリマーブレンド組成物と、
（ｂ）過酸化物硬化剤と、
（ｃ）強化充填剤であって、前記強化充填剤は、前記強化充填剤の不在以外は同一の組成のものであるコントロール組成物のショアーＡ硬度と比較して約２０ポイント以下の硬化ＥＶＡコポリマー組成物のショアーＡ硬度の上昇をもたらす量で前記硬化性ＥＶＡコポリマー組成物中に存在し、ここで、ｉ）前記硬化性ＥＶＡコポリマー組成物およびコントロール組成物は、１ｍｍ〜２．５ｍｍの厚さの試験片に形成され、前記試験片は少なくとも１０ＭＰａの圧力において、密閉金型中、１０分間、１７５℃の温度へ曝露することによって硬化され、次いで前記金型から取り出され、３０分間、１７５℃の温度で熱風炉において後硬化され、ｉｉ）前記後硬化ＥＶＡコポリマー組成物および前記後硬化コントロール組成物のショアーＡ硬度がＡＳＴＭ  Ｄ  ２２４０−０６（１秒読み取り）に従って測定され、ならびにｉｉｉ）前記硬化ＥＶＡコポリマー組成物は、４０より高いショアーＡ硬度を有する、強化充填剤と
を含む、硬化性ＥＶＡコポリマー組成物。